ТЕРМОРЕГУЛИРУЮЩИЕ ПОКРЫТИЯ

1. Отверждаемая композиция покрытия, содержащая:
(a) силикат;
(b) фосфат кальция; и
(c) оксид металла.
2. Отверждаемая композиция покрытия по п. 1, которая содержит:
- от приблизительно 30 мас.% до приблизительно 90 мас.% силиката;
- от приблизительно 2 мас.% до приблизительно 60 мас.% фосфата кальция; и
- от приблизительно 2 мас.% до приблизительно 60 мас.% оксида металла;
где массовые проценты являются массовыми процентами по общей массе отверждаемой композиции покрытия.
3. Отверждаемая композиция покрытия по п. 1 или 2, в которой фосфат кальция представляет собой трикальцийфосфат, тетракальцийфосфат, гидроксиапатит, или их производное, или их комбинацию.
4. Отверждаемая композиция покрытия по п. 3, в которой фосфат кальция представляет собой трикальцийфосфат, выбираемый из α-трикальцийфосфата (α-TCP) и β-трикальцийфосфата (β-TCP), или их комбинацию.
5. Отверждаемая композиция покрытия по п. 4, в которой фосфат кальция представляет собой β-TCP.
6. Отверждаемая композиция покрытия по любому из пп. 2-5, в которой фосфат кальция присутствует в количестве от приблизительно 5 мас.% до приблизительно 40 мас.%, предпочтительно от приблизительно 8 мас.% до приблизительно 20 мас.%, предпочтительно от приблизительно 10 мас.% до приблизительно 15 мас.%, предпочтительно от приблизительно 10 мас.% до приблизительно 12,5 мас.%, предпочтительно приблизительно 10 мас.%, или приблизительно 11 мас.%, или приблизительно 12 мас.%, или приблизительно 12,5 мас.% по массе отверждаемой композиции покрытия.
-6
-6
7. Отверждаемая композиция покрытия по любому из предшествующих пунктов, в которой фосфат кальция имеет размер частиц в диапазоне от приблизительно 0,1×10 м до приблизительно 5×10 м.
-6
-6
8. Отверждаемая композиция покрытия по п. 7, в которой фосфат кальция имеет размер частиц в диапазоне от приблизительно 0,1×10 м до приблизительно 1,0×10 м.
-6
-6
9. Отверждаемая композиция покрытия по п. 8, в которой фосфат кальция имеет размер частиц в диапазоне от приблизительно 0,2×10 м до приблизительно 0,5×10 м.
10. Отверждаемая композиция покрытия по любому из предшествующих пунктов, в которой оксид металла представляет собой оксид магния, оксид алюминия (III), оксид скандия (III), оксид иттрия (III) или оксид циркония.
11. Отверждаемая композиция покрытия по п. 10, в которой оксид металла представляет собой оксид скандия (III), оксид иттрия (III) или оксид циркония.
12. Отверждаемая композиция покрытия по п. 11, в которой оксид металла представляет собой оксид скандия (III) или оксид иттрия (III).
13. Отверждаемая композиция покрытия по п. 12, в которой оксид металла представляет собой оксид иттрия (III).
14. Отверждаемая композиция покрытия по любому из пп. 1-9, в которой оксид металла представляет собой оксид цинка ZnO.
15. Отверждаемая композиция покрытия по любому из пп. 2-14, в которой оксид металла присутствует в количестве от приблизительно 10 мас.% до приблизительно 50 мас.%, предпочтительно от приблизительно 20 мас.% до приблизительно 40 мас.%, предпочтительнее от приблизительно 25 мас.% до приблизительно 40 мас.%, предпочтительно от приблизительно 30 мас.% до приблизительно 40 мас.%, предпочтительно от приблизительно 30 мас.% до приблизительно 37,5 мас.%, предпочтительно приблизительно 30 мас.%, или приблизительно 31 мас.%, или приблизительно 32 мас.%, или приблизительно 33 мас.%, или приблизительно 34 мас.%, или приблизительно 35 мас.%, или приблизительно 36 мас.%, или приблизительно 37 мас.%, или приблизительно 37,5 мас.% по массе отверждаемой композиции покрытия.
-6
-6
16. Отверждаемая композиция покрытия по любому из предшествующих пунктов, в которой оксид металла имеет размер частиц в диапазоне от приблизительно 0,1×10 м до приблизительно 5×10 м.
17. Отверждаемая композиция покрытия по любому из предшествующих пунктов, в которой силикат представляет собой силикат щелочного металла.
18. Отверждаемая композиция покрытия по п. 17, в которой силикат представляет собой силикат щелочного металла, выбираемый из силиката натрия, силиката калия и силиката лития или их комбинации.
19. Отверждаемая композиция покрытия по любому из пп. 2-18, в которой силикат присутствует в количестве от приблизительно 40 мас.% до приблизительно 80 мас.%, предпочтительно от приблизительно 40 мас.% до приблизительно 70 мас.%, предпочтительно от приблизительно 50 мас.% до приблизительно 60 мас.%, предпочтительно приблизительно 50 мас.%, или приблизительно 51 мас.%, или приблизительно 52 мас.%, или приблизительно 53 мас.%, или приблизительно 54 мас.%, или приблизительно 55 мас.%, или приблизительно 56 мас.%, или приблизительно 57 мас.%, или приблизительно 58 мас.%, или приблизительно 59 мас.%, или приблизительно 60 мас.% по массе отверждаемой композиции покрытия.
20. Отверждаемая композиция покрытия, содержащая:
(a) силикат;
(b) фосфат; и
(c) оксид металла.
21. Отверждаемая композиция покрытия по п. 20, в которой фосфат представляет собой фосфат щелочного металла.
22. Отверждаемая композиция покрытия по п. 21, в которой фосфат представляет собой фосфат магния или фосфат натрия.
23. Отверждаемая композиция покрытия по любому из пп. 20-22, в которой фосфат присутствует в количестве от приблизительно 5 мас.% до приблизительно 40 мас.%, предпочтительно от приблизительно 8 мас.% до приблизительно 20 мас.%, предпочтительно от приблизительно 10 мас.% до приблизительно 15 мас.%, предпочтительно от приблизительно 10 мас.% до приблизительно 12,5 мас.%, предпочтительно приблизительно 10 мас.%, или приблизительно 11 мас.%, или приблизительно 12 мас.%, или приблизительно 12,5 мас.% по массе отверждаемой композиции покрытия.
-6
-6
24. Отверждаемая композиция покрытия по любому из пп. 20-23, в которой фосфат имеет размер частиц в диапазоне от приблизительно 0,1×10 м до приблизительно 5×10 м.
-6
-6
25. Отверждаемая композиция покрытия по п. 24, в которой фосфат имеет размер частиц в диапазоне от приблизительно 0,1×10 м до приблизительно 1,0×10 м.
-6
-6
26. Отверждаемая композиция покрытия по п. 25, в которой фосфат кальция имеет размер частиц в диапазоне от приблизительно 0,2×10 м до приблизительно 0,5×10 м.
27. Отверждаемая композиция покрытия по любому из пп. 20-26, в которой оксид металла представляет собой оксид магния, оксид алюминия (III), оксид скандия (III), оксид иттрия (III) или оксид циркония.
28. Отверждаемая композиция покрытия по любому из пп. 20-26, в которой оксид металла представляет собой оксид цинка ZnO.
29. Отверждаемая композиция покрытия, содержащая:
(a) силикат;
(b) фосфат кальция; и
(c) сульфат металла.
30. Отверждаемая композиция покрытия по п. 29, которая содержит:
- от приблизительно 30 мас.% до приблизительно 90 мас.% силиката;
- от приблизительно 2 мас.% до приблизительно 60 мас.% фосфата кальция; и
- от приблизительно 2 мас.% до приблизительно 60 мас.% сульфата металла;
где массовые проценты являются массовыми процентами по общей массе отверждаемой композиции покрытия.
31. Отверждаемая композиция покрытия по п. 29 или 30, в которой сульфат металла представляет собой сульфат бария.
32. Отверждаемая композиция покрытия по любому из пп. 29-31, в которой сульфат металла присутствует в количестве от приблизительно 10 мас.% до приблизительно 50 мас.%, предпочтительно от приблизительно 20 мас.% до приблизительно 40 мас.%, предпочтительно от приблизительно 25 мас.% до приблизительно 40 мас.%, предпочтительно от приблизительно 30 мас.% до приблизительно 40 мас.%, предпочтительно от приблизительно 30 мас.% до приблизительно 37,5 мас.%, предпочтительно приблизительно 30 мас.%, или приблизительно 31 мас.%, или приблизительно 32 мас.%, или приблизительно 33 мас.%, или приблизительно 34 мас.%, или приблизительно 35 мас.%, или приблизительно 36 мас.%, или приблизительно 37 мас.%, или приблизительно 37,5 мас.% по массе отверждаемой композиции покрытия.
-6
-6
33. Отверждаемая композиция покрытия по любому из пп. 29-32, в которой сульфат металла имеет размер частиц в диапазоне от приблизительно 0,1×10 м до приблизительно 5×10 м.
34. Отверждаемая композиция покрытия по любому из предшествующих пунктов, в которой силикат получается с помощью золь-гель процесса.
35. Отвержденное покрытие, содержащее:
(a) силикат;
(b) фосфат кальция; и
(c) оксид металла.
36. Отвержденное покрытие по п. 35, которое содержит:
- от приблизительно 8 мас.% до приблизительно 80 мас.% силиката;
- от приблизительно 5 мас.% до приблизительно 70 мас.% фосфата кальция; и
- от приблизительно 5 мас.% до приблизительно 70 мас.% оксида металла;
где массовые проценты являются массовыми процентами по общей массе отвержденного покрытия.
37. Отвержденное покрытие по п. 35 или 36, в котором фосфат кальция соответствует любому из пп. 3-5.
38. Отвержденное покрытие по п. 36 или 37, в котором фосфат кальция присутствует в количестве от приблизительно 5 мас.% до приблизительно 60 мас.%, предпочтительно от приблизительно 10 мас.% до приблизительно 50 мас.%, предпочтительно от приблизительно 10 мас.% до приблизительно 40 мас.%, предпочтительно от приблизительно 10 мас.% до приблизительно 30 мас.%, предпочтительно от приблизительно 12 мас.% до приблизительно 20 мас.%, предпочтительно от приблизительно 15 мас.% до приблизительно 20 мас.%, предпочтительно приблизительно 15 мас.%, или приблизительно 16 мас.%, или приблизительно 17 мас.%, или приблизительно 18 мас.%, или приблизительно 19 мас.% по массе отвержденного покрытия.
39. Отвержденное покрытие по любому из пп. 35-38, в котором оксид металла соответствует любому из пп. 10-14.
40. Отвержденное покрытие по любому из пп. 36-39, в котором оксид металла присутствует в количестве от приблизительно 10 мас.% до приблизительно 70 мас.%, предпочтительно от приблизительно 20 мас.% до приблизительно 65 мас.%, предпочтительно от приблизительно 30 мас.% до приблизительно 60 мас.%, предпочтительно от приблизительно 40 мас.% до приблизительно 60 мас.%, предпочтительно от приблизительно 45 мас.% до приблизительно 60 мас.%, предпочтительно от приблизительно 47 мас.% до приблизительно 59 мас.%, предпочтительно приблизительно 47 мас.%, или приблизительно 48 мас.%, или приблизительно 49 мас.%, или приблизительно 50 мас.%, или приблизительно 51 мас.%, или приблизительно 52 мас.%, или приблизительно 53 мас.%, или приблизительно 54 мас.%, или приблизительно 55 мас.%, или приблизительно 56 мас.%, или приблизительно 57 мас.%, или приблизительно 58 мас.%, или приблизительно 59 мас.% по массе отвержденного покрытия.
41. Отвержденное покрытие по любому из пп. 35-40, в котором силикат соответствует п. 17 или 18.
42. Отвержденное покрытие по любому из пп. 36-41, в котором силикат присутствует в количестве от приблизительно 10 мас.% до приблизительно 70 мас.%, предпочтительно от приблизительно 10 мас.% до приблизительно 60 мас.%, предпочтительно от приблизительно 15 мас.% до приблизительно 50 мас.%, предпочтительно от приблизительно 20 мас.% до приблизительно 40 мас.%, предпочтительно от приблизительно 20 мас.% до приблизительно 37 мас.%, предпочтительно приблизительно 20 мас.%, или приблизительно 21 мас.%, или приблизительно 22 мас.%, или приблизительно 23 мас.%, или приблизительно 24 мас.%, или приблизительно 25 мас.%, или приблизительно 26 мас.%, или приблизительно 27 мас.%, или приблизительно 28 мас.%, или приблизительно 29 мас.%, или приблизительно 30 мас.%, или приблизительно 31 мас.%, или приблизительно 32 мас.%, или приблизительно 33 мас.%, или приблизительно 34 мас.%, или приблизительно 35 мас.%, или приблизительно 36 мас.%, или приблизительно 37 мас.% по массе отвержденного покрытия.
43. Отвержденное покрытие, содержащее:
(a) силикат;
(b) фосфат; и
(c) оксид металла.
44. Отвержденное покрытие по п. 43, в котором фосфат соответствует п. 21 или 22.
45. Отвержденное покрытие по п. 43 или 44, в котором оксид металла соответствует любому из пп. 10-14.
46. Отвержденное покрытие по любому из пп. 43-45, в котором фосфат присутствует в количестве от приблизительно 5 мас.% до приблизительно 60 мас.%, предпочтительно от приблизительно 10 мас.% до приблизительно 50 мас.%, предпочтительно от приблизительно 10 мас.% до приблизительно 40 мас.%, предпочтительно от приблизительно 10 мас.% до приблизительно 30 мас.%, предпочтительно от приблизительно 12 мас.% до приблизительно 20 мас.%, предпочтительно от приблизительно 15 мас.% до приблизительно 20 мас.%, предпочтительно приблизительно 15 мас.%, или приблизительно 16 мас.%, или приблизительно 17 мас.%, или приблизительно 18 мас.%, или приблизительно 19 мас.% по массе отвержденного покрытия.
47. Отвержденное покрытие, содержащее:
(a) силикат;
(b) фосфат кальция; и
(c) сульфат металла.
48. Отвержденное покрытие по п. 47, в котором сульфат металла представляет собой сульфат бария.
49. Отвержденное покрытие по п. 47 или 48, которое содержит:
- от приблизительно 8 мас.% до приблизительно 80 мас.% силиката;
- от приблизительно 5 мас.% до приблизительно 70 мас.% фосфата кальция; и
- от приблизительно 5 мас.% до приблизительно 70 мас.% сульфата металла;
где массовые проценты являются массовыми процентами по общей массе отвержденного покрытия.
50. Отвержденная композиция покрытия по любому из пп. 47-49, в которой фосфат присутствует в количестве от приблизительно 10 об.% до приблизительно 25 об.%; предпочтительно от приблизительно 15 об.% до приблизительно 20 об.%; предпочтительно приблизительно 18 об.%, или приблизительно 19 об.%.
51. Отвержденное покрытие по любому из пп. 35-50, в котором силикат получается с помощью золь-гель процесса.
52. Отвержденное покрытие по любому из пп. 35-51, которое формируется из отверждаемой композиции покрытия по любому из пп. 1-34.
53. Терморегулирующее покрытие, содержащее отверждаемую композицию покрытия по любому из пп. 1-34.
54. Белая терморегулирующая краска, содержащая отверждаемую композицию покрытия по любому из пп. 1-34.
55. Применение отверждаемой композиции покрытия по любому из пп. 1-34 в качестве нетермохромной композиции терморегулирующего покрытия для нанесения на космический корабль и его компоненты.
56. Терморегулирующее покрытие, содержащее отверждаемую композицию покрытия по любому из пп. 35-52.
57. Отвержденная белая терморегулирующая краска, содержащая отвержденное покрытие по любому из пп. 35-52.
58. Применение отвержденного покрытия по любому из пп. 35-52 в качестве нетермохромного терморегулирующего покрытия для космического корабля и его компонентов.
59. Покрытая подложка, содержащая подложку и нанесенную на нее отверждаемую композицию покрытия по любому из пп. 1-34.
60. Покрытая подложка, содержащая подложку и нанесенное на нее отвержденное покрытие по любому из пп. 35-52.
61. Покрытая подложка по п. 59 или 60, которая представляет собой алюминиевую подложку, магниевую подложку, титановую подложку или пластмассовую подложку.
62. Покрытая подложка по п. 61, которая представляет собой подложку из пластмассы, армированной углеродным волокном (CFRP).
63. Способ изготовления покрытой подложки, содержащей подложку и отверждаемую композицию покрытия по любому из пп. 1-34, содержащий нанесение на подложку отверждаемой композиции покрытия по любому из пп. 1-34.
64. Способ изготовления покрытой подложки, содержащей подложку и отвержденное покрытие по любому из пп. 35-52, содержащий нанесение на подложку отверждаемой композиции покрытия по любому из пп. 1-34 и отверждение отверждаемой композиции покрытия.
65. Способ по п. 63 или 64, в котором подложка соответствует п. 61 или 62.
66. Способ по любому из пп. 63-65, в котором отверждаемая композиция покрытия наносится на подложку путем распыления.
67. Способ по любому из пп. 64-66, в котором отверждение отверждаемой композиции покрытия содержит нагревание подложки, несущей на себе отверждаемую композицию покрытия, до температуры от приблизительно 80°C до приблизительно 250°C.
68. Способ по любому из пп. 63-67, в котором силикат производится с использованием золь-гель процесса.